(57)【要約】【課題】自動車等の車両に配策される電線のように、屈曲や振動が加えられる箇所に配策された場合にも、亀裂や剥離などの欠陥を防止して、長期的に防食効果が維持された端子付き電線を提供すること。【解決手段】伸びが１０％以上、電線被覆材料との接着強度が１．０ＭＰａ以上、かつ、端子材料との接着強度が１．０ＭＰａ以上の樹脂組成物により、端子１４と電線導体１８との電気接続部を覆う。樹脂組成物は、ポリアミド樹脂６０〜９０質量％、ポリオレフィン樹脂４０〜１０質量％よりなる樹脂成分を含有することが好ましい。端子１４は、銅または銅合金よりなり、電線導体１８は、アルミニウムまたはアルミニウム合金よりなることが好ましい。【選択図】図１
2012113963.tif 000002
【特許請求の範囲】
【請求項１】
ＪＩＳ  Ｋ  ６２５１に準拠して測定される伸びが１０％以上、ＪＩＳ  Ｋ  ６８５０に準拠して測定される電線被覆材料との接着強度が１．０ＭＰａ以上、かつ、ＪＩＳ  Ｋ  ６８５０に準拠して測定される端子材料との接着強度が１．０ＭＰａ以上の樹脂組成物により、端子と電線導体との電気接続部が覆われていることを特徴とする端子付き電線。
【請求項２】
前記樹脂組成物は、熱可塑性樹脂を含有する熱可塑性樹脂組成物であることを特徴とする請求項１に記載の端子付き電線。
【請求項３】
前記樹脂組成物は、ポリアミド樹脂６０〜９０質量％、ポリオレフィン樹脂４０〜１０質量％よりなる樹脂成分を含有することを特徴とする請求項１または２に記載の端子付き電線。
【請求項４】
前記ポリオレフィン樹脂は、酸変性ポリオレフィン樹脂であることを特徴とする請求項３に記載の端子付き電線。
【請求項５】
前記樹脂組成物は、−５℃の低温環境下で、ＪＩＳ  Ｋ  ６２５１に準拠して測定される伸びが５％以上であることを特徴とする請求項１から４のいずれか１項に記載の端子付き電線。
【請求項６】
前記端子は、銅または銅合金よりなり、前記電線導体は、アルミニウムまたはアルミニウム合金よりなることを特徴とする請求項１から５のいずれか１項に記載の端子付き電線。
【発明の詳細な説明】
【技術分野】
【０００１】
本発明は、端子付き電線に関し、さらに詳しくは、自動車等の車両に配索される端子付き電線として好適な端子付き電線に関するものである。
【背景技術】
【０００２】
従来より、自動車等の車両には、各種電気機器や制御機器等が車載されており、これらの間で信号を送受信するなどの目的で、これらの機器間を接続する電線が配策されている。そして、これらの電線間、あるいは、電線とこれらの機器との間を接続するための接続端子が用いられている。この接続端子は、導電性、経済性などの観点から、銅系材料で形成されたものが多い。また、自動車等の車両に配策される電線には、電気伝導性に優れた銅系材料からなる導体が用いられることが多い。
【０００３】
このような状況下、近年、環境負荷低減などの目的で、自動車等の車両の軽量化を図る試みがなされている。その一環として、自動車等の車両に配策される電線の軽量化を図る試みがなされている。そこで、電線の軽量化を図る目的から、比重が銅の約３分の１であるアルミニウム系材料からなる導体を用いる試みがなされてきている。この場合、電線導体と端子との電気接続部は、異種金属接触部となる。
【０００４】
ここで、銅の標準電極電位は＋０．３４Ｖであり、アルミニウムの標準電極電位は−１．６６Ｖであるため、相互の標準電極電位差は２．００Ｖと大きい。この異種金属接触部に、例えば、雨天時の走行や洗車、あるいは、結露などの影響により、電解質水溶液が滞留すると、端子（銅）・電線導体（アルミニウム）・電解質水溶液の三者により電池が形成される。これにより、電池の陽極となる電線導体（アルミニウム）に、異種金属の接触腐食による腐食が発生する。
【０００５】
そこで、このような異種金属接触腐食を防止する目的で、例えば特許文献１には、アルミニウム導体と銅端子との境界露出部に、両者を隔絶する亜鉛層を設けることが開示されている。
【先行技術文献】
【特許文献】
【０００６】
【特許文献１】特開２００５−１０８４４５号公報
【発明の概要】
【発明が解決しようとする課題】
【０００７】
しかしながら、特許文献１に記載の構成は、アルミニウム導体と銅端子との境界露出部に水が侵入するのを防止するものではないため、亜鉛層の腐食が進行するにつれて、アルミニウム導体の腐食が起きる可能性も否めない。すなわち、このような亜鉛層による犠牲防食を利用する方法は、アルミニウム導体の腐食防止の延命措置であり、長期的に防食効果を維持することは難しいを言わざるを得ない。
【０００８】
これに対し、例えば樹脂材料でアルミニウム導体と銅端子との境界露出部を覆うことにより、この境界露出部に水が侵入するのを防止することを考えた場合には、アルミニウム導体の腐食防止の延命措置ではなく、長期的に防食効果を維持できる可能性がある。
【０００９】
ところが、自動車等の車両に配策される電線は、配策スペースの制約などから、取り回し時、あるいは、配策された状態において、大きな曲げが加えられることがある。また、自動車等の車両の走行中には、大きな振動が加えられることがある。そのため、仮に、樹脂材料でアルミニウム導体と銅端子との境界露出部を覆う試みをした場合でも、樹脂材料に亀裂が入り、これが基点となって境界露出部に水が侵入するおそれがある。また、樹脂材料が、電線導体、端子、あるいは、電線被覆材から剥離し、境界露出部に水が侵入するおそれがある。そして、これらの欠陥個所から、局所的に異種金属接触腐食が生じるおそれがある。
【００１０】
本発明が解決しようとする課題は、自動車等の車両に配策される電線のように、屈曲や振動が加えられる箇所に配策された場合にも、亀裂や剥離などの欠陥を防止して、長期的に防食効果が維持された端子付き電線を提供することにある。
【課題を解決するための手段】
【００１１】
上記課題を解決するため、本発明に係る端子付き電線は、ＪＩＳ  Ｋ  ６２５１に準拠して測定される伸びが１０％以上、ＪＩＳ  Ｋ  ６８５０に準拠して測定される電線被覆材料との接着強度が１．０ＭＰａ以上、かつ、ＪＩＳ  Ｋ  ６８５０に準拠して測定される端子材料との接着強度が１．０ＭＰａ以上の樹脂組成物により、端子と電線導体との電気接続部が覆われていることを要旨とするものである。
【００１２】
この際、前記樹脂組成物は、熱可塑性樹脂を含有する熱可塑性樹脂組成物であることが好ましい。
【００１３】
ここで、前記樹脂組成物としては、ポリアミド樹脂６０〜９０質量％、ポリオレフィン樹脂４０〜１０質量％よりなる樹脂成分を含有する樹脂組成物を好適に示すことができる。このとき、前記ポリオレフィン樹脂は、酸変性ポリオレフィン樹脂であることが好ましい。
【００１４】
そして、前記樹脂組成物は、−５℃の低温環境下で、ＪＩＳ  Ｋ  ６２５１に準拠して測定される伸びが５％以上であると、より好ましい。
【００１５】
また、前記端子は、銅または銅合金よりなり、前記電線導体は、アルミニウムまたはアルミニウム合金よりなることが好ましい。
【発明の効果】
【００１６】
本発明に係る端子付き電線によれば、特定の伸びと特定の接着強度を有する樹脂組成物により端子と電線導体との電気接続部が覆われていることから、この電気接続部に水が侵入するのを防止することにより防食できるとともに、屈曲や振動が加えられる箇所に配策された場合にも、樹脂組成物よりなる皮膜の亀裂や剥離などの欠陥が防止されるため、長期的に防食効果を維持できる。
【００１７】
この際、樹脂組成物として熱可塑性樹脂組成物を用いると、端子と電線導体との電気接続部を覆う際に、成形性が良い。また、弾力性に優れるため、屈曲や振動による亀裂や剥離などの欠陥に強い材料となる。
【００１８】
ここで、樹脂組成物として、特定量のポリアミド樹脂と特定量のポリオレフィン樹脂よりなる樹脂成分を含有する樹脂組成物を用いると、確実に、電気接続部に水が侵入するのを防止することにより防食できるとともに、屈曲や振動が加えられる箇所に配策された場合にも亀裂や剥離などの欠陥が防止される。このため、確実に、長期的に防食効果を維持できる。
【００１９】
そして、この樹脂組成物が、−５℃の低温環境下においても伸びが５％以上であれば、自動車などの車両に配策される端子付き電線として用いることができる。
【００２０】
そして、端子および電線導体がそれぞれ上記特定材料からなる場合には、端子と電線導体との電気接続部は、異種金属の接触腐食による腐食が発生しやすいが、このような場合にも、電気接続部に水が侵入するのを防止するとともに、屈曲や振動による亀裂や剥離などの欠陥を防止できるため、長期的に防食効果を維持できる。
【図面の簡単な説明】
【００２１】
【図１】図１（ａ）は、本発明に係る樹脂組成物を端子付き電線の電気接続部に塗工する前の状態を示した平面図であり、図１（ｂ）は、本発明に係る樹脂組成物を端子付き電線の電気接続部に塗工した、本発明の一実施形態に係る端子付き電線１０を示した平面図である。
【図２】図１（ｂ）の本発明の一実施形態に係る端子付き電線１０を側面方向から見た側面図である。
【図３】図１（ｂ）のＡ−Ａ線断面図である。
【図４】本発明に係る樹脂組成物の塗工範囲を変更した、本発明の他の実施形態の端子付き電線を示した平面図である。
【発明を実施するための形態】
【００２２】
次に、本発明の実施形態について詳細に説明する。
【００２３】
図１に示すように、本発明の一実施形態に係る端子付き電線１０は、複数本の金属素線２０よりなる電線導体１８の外周に絶縁体２２（電線被覆）が被覆されて構成される電線１２と、電線１２の端末に接続される端子１４とを備えている。電線１２は、端末で絶縁体２２が皮剥されて電線導体１８が露出されている。
【００２４】
端子１４は、相手側端子に電気的に接続される角筒状の端子接続部１４ａと、端子接続部１４ａの後端側に端子基部１４ｂを介して延設形成されたワイヤバレル１４ｃと、ワイヤバレル１４ｃの後端側に延設形成されたインシュレーションバレル１４ｄとを備えている。ワイヤバレル１４ｃは、電線１２の端末で露出された電線導体１８を加締めて端子１４と電線導体１８とを電気的に接続するものであり、インシュレーションバレル１４ｄは、露出された電線導体１８の近傍の絶縁体２２（電線１２の端末の絶縁体２２）を加締めて端子１４を電線１２の端末に取り付けるものである。
【００２５】
電線１２の端末で露出された電線導体１８は、端子１４のワイヤバレル１４ｃにより加締められており、端子１４と電線導体１８との電気接続部（電線接続部）が形成されている。露出された電線導体１８の近傍の絶縁体２２（電線１２の端末の絶縁体２２）は、端子１４のインシュレーションバレル１４ｄにより加締められており、端子１４は、絶縁体２２に固定されている。
【００２６】
電線１２の端末で露出された電線導体１８は、端子１４のワイヤバレル１４ｃにより加締められて、ワイヤバレル１４ｃにより部分的に覆われているものの、ワイヤバレル１４ｃよりも先端側と後端側で露出されている。そのため、端子１４と電線導体１８との電気接続部は露出されている部分が存在している。
【００２７】
図１（ｂ）、図２に示すように、ワイヤバレル１４ｃよりも先端側で露出されている先端側導体１８ａよりも先端側の端子基部１４ｂから、ワイヤバレル１４ｃよりも後端側で露出されている後端側導体１８ｂよりも後端側の絶縁体２２まで、端子１４と電線導体１８との電気接続部は、樹脂皮膜１６により覆われている。すなわち、端子基部１４ｂの表面と、端子基部１４ｂに隣接する先端側導体１８ａの表面と、先端側導体１８ａに隣接するワイヤバレル１４ｃの表面と、ワイヤバレル１４ｃに隣接する後端側導体１８ｂの表面と、後端側導体１８ｂに隣接する絶縁体２２の表面は、樹脂皮膜１６により連続的に覆われている。これにより、電線導体１８は、先端側導体１８ａおよび後端側導体１８ｂを含む導体露出部分が樹脂皮膜１６により覆われている。
【００２８】
この樹脂皮膜１６は、伸びが１０％以上、電線１２の絶縁体２２の材料（電線被覆材料）との接着強度が１．０ＭＰａ以上、かつ、端子１４の端子材料との接着強度が１．０ＭＰａ以上の樹脂組成物により形成されたものである。樹脂組成物の伸びは、ＪＩＳ  Ｋ  ６２５１に準拠して測定される引っ張り伸びである。一方、電線被覆材料との接着強度および端子材料との接着強度は、ＪＩＳ  Ｋ  ６８５０に準拠して測定される引っ張りせん断接着強度である。
【００２９】
樹脂組成物の伸びは、−５℃の低温環境下であっても、５％以上であることが好ましい。この場合、自動車などの車両に配策される端子付き電線として用いることができる。
【００３０】
電線被覆材料との接着強度としては、樹脂皮膜１６の剥離を抑えることができるなどの観点から、より好ましくは１．２ＭＰａ以上、さらに好ましくは２．０ＭＰａ以上である。
【００３１】
端子材料との接着強度としては、樹脂皮膜１６の剥離を抑えることができるなどの観点から、より好ましくは１．５ＭＰａ以上、さらに好ましくは２．０ＭＰａ以上である。
【００３２】
このような樹脂組成物としては、上記各物性を満足させるものであれば、特に限定されるものではないが、例えば、ポリアミド樹脂とポリオレフィン樹脂を樹脂成分として含有する樹脂組成物などを挙げることができる。
【００３３】
ポリアミド樹脂としては、ジカルボン酸とジアミンとの共重縮合物、ラクタムの開環重縮合物などを挙げることができる。
【００３４】
ジカルボン酸としては、脂肪族炭化水素骨格を有する脂肪族ジカルボン酸、芳香族炭化水素骨格を有する芳香族ジカルボン酸を挙げることができる。ジカルボン酸の炭素数としては、２〜４０の範囲内であることが好ましい。このようなジカルボン酸としては、例えば、アジピン酸、セバシン酸、テレフタル酸、イソフタル酸、ジフェン酸、ナフタレンジカルボン酸、脂肪酸の二量化により得られるダイマー酸などを挙げることができる。これらは、単独で用いても良いし、２種以上のジカルボン酸を組み合わせて用いても良い。
【００３５】
ジアミンとしては、脂肪族炭化水素骨格を有する脂肪族ジアミン、芳香族炭化水素骨格を有する芳香族ジアミンを挙げることができる。ジアミンの炭素数としては、２〜４０の範囲内であることが好ましい。このようなジアミンとしては、例えば、エチレンジアミン、プロピレンジアミン、ヘキサメチレンジアミン、ノナンジアミン、メチルペンタジアミン、ｐ−フェニレンジアミン、ｍ−フェニレンジアミンなどを挙げることができる。これらは、単独で用いても良いし、２種以上のジアミンを組み合わせて用いても良い。
【００３６】
ラクタムとしては、ε−カプロラクタム、ウンデカンラクタム、ラウリルラクタムなどを挙げることができる。これらは、単独で用いても良いし、２種以上のラクタムを組み合わせて用いても良い。
【００３７】
これらのうちでも、接着性、柔軟性、低温特性に優れるなどの観点から、脂肪族ジカルボン酸と脂肪族ジアミンとの共重縮合物がより好ましい。
【００３８】
ポリオレフィン樹脂は、酸変性されていることが好ましい。酸変性により、金属との接着性が向上するため、端子材料との接着強度、あるいは、電線導体材料との接着強度の向上に寄与できる。
【００３９】
酸変性ポリオレフィン樹脂としては、不飽和カルボン酸変性ポリオレフィン樹脂、不飽和カルボン酸誘導体変性ポリオレフィン樹脂などを挙げることができる。不飽和カルボン酸としては、マレイン酸、フマル酸などを挙げることができる。不飽和カルボン酸誘導体としては、無水マレイン酸、マレイン酸モノエステル、マレイン酸ジエステルなどを挙げることができる。このうち、マレイン酸、無水マレイン酸がより好ましい。これらは１種または２種以上併用しても良い。
【００４０】
酸変性ポリオレフィン樹脂は、グラフト法でポリオレフィン樹脂に不飽和カルボン酸または不飽和カルボン酸誘導体を導入することにより形成されたものであっても良いし、共重合法でポリオレフィン樹脂のモノマーと不飽和カルボン酸または不飽和カルボン酸誘導体との共重合により形成されたものであっても良い。
【００４１】
酸変性ポリオレフィン樹脂の酸変性量としては、金属との接着性が向上するなどの観点から、５質量％以上であることが好ましい。一方、耐熱性を確保するなどの観点から、酸変性量としては、１０質量％以下であることが好ましい。
【００４２】
樹脂成分中におけるポリアミド樹脂の割合は、６０〜９０質量％の範囲内であり、ポリオレフィン樹脂の割合は、４０〜１０質量％の範囲内であることが好ましい。樹脂成分中におけるポリアミド樹脂の割合としては、より好ましくは、７５〜８５質量％の範囲内である。
【００４３】
ポリアミド樹脂の割合が６０質量％以上の場合には、特に伸びに優れるため、屈曲や振動などによる亀裂の発生を抑えやすい。また、−５℃の低温環境下であっても、伸び５％以上を確保できる。ポリオレフィン樹脂が１０質量％以上の場合には、特に電線被覆材料との密着性に優れるため、屈曲や振動などによる剥離の発生を抑えやすい。
【００４４】
樹脂組成物中には、必要に応じて、物性を損なわない範囲で、添加剤を含んでいても良い。このような添加剤としては、一般的に樹脂成形材料に使用される添加剤であれば特に限定されるものではない。具体的には、酸化防止剤、無機充填剤、金属不活性剤（銅害防止剤）、紫外線吸収剤、紫外線隠蔽剤、難燃剤、難燃助剤、加工助剤（滑剤、ワックスなど）、カーボンおよびその他の着色剤（顔料など）、可撓性付与剤、耐衝撃性付与剤、有機充填剤、希釈剤（溶媒など）、揺変剤、消泡剤、レベリング剤などを挙げることができる。
【００４５】
樹脂組成物は、流動可能な状態で、所定の部分に塗工すると良い。流動可能な状態にする方法としては、溶媒を用いて希釈する方法や、熱可塑性樹脂組成物を用いて流動温度まで加熱する方法などを挙げることができる。この観点から言えば、樹脂組成物は熱可塑性樹脂組成物であることが好ましい。熱可塑性樹脂組成物を用いると、成形性に優れる。また、弾力性に優れるため、屈曲や振動による亀裂や剥離などの欠陥に強い材料となる。なお、塗工方法としては、滴下、塗布、押出などを挙げることができる。
【００４６】
樹脂組成物は、塗工性に優れるなどの観点から、１８０℃での粘度が１０００〜５０００ｍＰａ・ｓの範囲内にあることが好ましい。この場合の粘度は、ＪＩＳ  Ｚ８８０３に準拠して測定される。なお、測定に用いる粘度計は、回転粘度計である。上記粘度が１０００ｍＰａ・ｓ未満になると、塗布時に材料が流れ出てしまい、防食性が要求される部位に十分な量を確保することが困難になり、高い防食効果を得がたくなる。上記粘度が５０００ｍＰａ・ｓを超えると、塗布時に材料が十分に流れず、防食性が要求される部位に十分な量を確保することが困難になり、高い防食効果を得がたくなる。上記粘度としては、より好ましくは１５００〜４５００ｍＰａ・ｓの範囲内である。この場合、塗工性に優れるため、目的の場所に的確に塗工を行なうことができる。例えば、電線１２が細い電線（例えば、φ０．８）であり、端子１４が小さい（例えば、タブ幅０．６４ｍｍ）場合においても、電線導体１８と端子１４との接続部分のみに正確かつ確実に塗工できる。
【００４７】
樹脂皮膜１６の厚さは、適宜調整すれば良いが、好ましくは、０．０１ｍｍ〜０．１ｍｍの範囲内である。樹脂皮膜１６の厚さが厚すぎると、端子１４のコネクタへの挿入が行ないにくい場合がある。また、樹脂皮膜１６の厚さが薄すぎると、防食効果が低下しやすい場合がある。
【００４８】
樹脂皮膜１６には、耐熱性や機械的強度を上げるなどの目的で、必要に応じて、架橋処理が施されても良い。架橋方法は、熱架橋、化学架橋、シラン架橋、電子線架橋、紫外線架橋等、その手段は特に限定されるものではない。
【００４９】
電線被覆材料は、特に限定されるものではないが、ポリオレフィン樹脂、塩化ビニル樹脂、エンジニアリングプラスチック、スーパーエンジニアリングプラスチックなどの樹脂を主材料として含むものを挙げることができる。
【００５０】
電線被覆材料のポリオレフィン樹脂は、樹脂組成物のポリオレフィン樹脂と同種のポリオレフィン樹脂であっても良いし、異種のポリオレフィン樹脂であっても良い。同種のポリオレフィン樹脂とは、例えば、一方がポリプロピレン樹脂で他方もポリプロピレン樹脂である場合などをいう。電線被覆材料と樹脂組成物とが互いに異種のポリオレフィン樹脂を含有していても、あるいは、同種のポリオレフィン樹脂を含有していても、樹脂組成物の電線被覆材料に対する接着性は良好であるが、より好ましくは、より接着性に優れるなどの観点から、互いに同種のポリオレフィン樹脂を含有する場合である。
【００５１】
電線被覆材料中には、上記主材料の他に、一般的に樹脂成形材料に使用される添加剤が含まれていても良い。このような添加剤としては、例えば、酸化防止剤、無機充填剤、金属不活性剤（銅害防止剤）、紫外線吸収剤、紫外線隠蔽剤、難燃剤、難燃助剤、加工助剤（滑剤、ワックスなど）、カーボンおよびその他の着色剤（顔料など）、粘着付与剤、可撓性付与剤、耐衝撃性付与剤、有機充填剤、希釈剤（溶媒など）、揺変剤、消泡剤、レベリング剤などを挙げることができる。
【００５２】
電線被覆材料中には、上記主材料の他に、上記主材料と相溶可能な他の樹脂を含有していても良い。他の樹脂としては、例えばポリエステル、ポリスチレン、ポリアミド、ポリウレタン、粘着付与成分などを挙げることができる。
【００５３】
端子１４の材料（母材の材料）としては、一般的に用いられる黄銅の他、各種銅合金、銅などを挙げることができる。端子１４の表面の一部（例えば接点）もしくは全体には、錫、ニッケル、金などの各種金属によりメッキが施されていても良い。
【００５４】
電線導体１８を構成する金属素線２０の材料としては、銅、銅合金、アルミニウム、アルミニウム合金、もしくはこれらの材料に、錫、ニッケル、金などの各種メッキが施された材料を例示することができる。
【００５５】
以上の構成の端子付き電線１０によれば、特定の伸びと特定の接着強度を有する樹脂組成物により端子１４と電線導体１８との電気接続部が覆われていることから、この電気接続部に水が侵入するのを防止することにより防食できるとともに、屈曲や振動が加えられる箇所に配策された場合にも、樹脂組成物よりなる皮膜の亀裂や剥離などの欠陥が防止されるため、長期的に防食効果を維持できる。
【００５６】
このとき、電線導体１８の金属素線２０がアルミニウムもしくはアルミニウム合金からなり、端子１４が銅、銅合金、もしくは錫メッキ材からなる場合、端子１４と電線導体１８との電気接続部では、異種金属の接触腐食による腐食が発生しやすい異種金属接触部が形成される。このような異種金属接触部を上記樹脂組成物で覆って樹脂皮膜１６を形成することにより、電気接続部に水が侵入するのを防止するとともに、屈曲や振動による亀裂や剥離などの欠陥を防止できるため、長期的に防食効果を維持できる。
【００５７】
また、本組成物は、塗工後には、冷却されて固化するので、取り扱い時にベタつくおそれがないことはもとより、長期にわたって塗布した場所に定着できる。そのため、長期にわたって防食効果を維持できる。
【００５８】
本発明に係る端子付き電線１０は、例えば、自動車等の車両に配策される電線、特に、被水しやすい箇所に配策される電線として好適に用いることができる。
【実施例】
【００５９】
以下、本発明を実施例により詳細に説明するが、本発明は実施例により限定されるものではない。
【００６０】
（実施例１）
＜防食用樹脂組成物の調製＞
ポリアミド樹脂９０質量部と、無水マレイン酸変性ポリプロピレン樹脂１０質量部とを、二軸押出機により１８０℃で混合し、ペレタイザーにてペレット状に成形することにより、防食用樹脂組成物を調製した。使用材料は、以下の通りである。また、表１に、防食用樹脂組成物の配合を示した。
【００６１】
［使用材料］
・ポリアミド樹脂（ＰＡ）：「ヘンケル社製、マクロメルト６２０２」
・オレフィン系樹脂（無水マレイン酸変性ポリプロピレン樹脂）：「三洋化成社製、ユーメックス１０１０、酸価数５２ＫＯＨｍｇ／ｇ」
・酸化防止剤：「アデカ社製、ＡＯ−６０」
【００６２】
＜端子付き電線の作製＞
ポリプロピレン樹脂（日本ポリプロ社製、「ノバテッＰＰ」）をペレタイザーにてペレット状に成形することにより、電線被覆材料を調製した。次いで、アルミニウム合金素線を撚り合わせた電線導体（導体断面積０．７５ｍｍ２）の周囲に上記の電線被覆材料を押出被覆した。これにより、被覆電線を作製した。
【００６３】
次いで、上記の被覆電線の端末を皮剥して電線導体を露出させた後、自動車用として汎用されているメス型の圧着端子（黄銅製母材に錫メッキが施されたもの）を、被覆電線の端末に加締め圧着した。
【００６４】
次いで、図１（ｂ）、図２に示すように、電線導体と圧着端子との電気接続部に、１８０℃に加熱した上記の防食用樹脂組成物を厚さ０．０５ｍｍで塗布した。これにより、端子付き電線を作製した。
【００６５】
（実施例２〜３、比較例１〜２）
表１に記載の配合で防食用樹脂組成物を調製した以外は、実施例１と同様にして、防食用樹脂組成物の調製および端子付き電線の作製を行った。
【００６６】
各実施例および各比較例の端子付き電線を用いて、屈曲試験による亀裂および剥離の発生の有無を確認した。また、屈曲させた状態での防食性能を評価した。評価方法は以下の通りである。
【００６７】
（屈曲試験）
端子付き電線の端子首元を、前後左右の方向に１回ずつ９０度屈曲させた後、目視にて、樹脂皮膜の亀裂および剥離の有無を確認した。
【００６８】
（防食試験）
端子付き電線の端子首元を９０度屈曲させた状態で、ＪＩＳ  Ｃ  ００２３に準拠して、端子付き電線の電線導体と端子との電気接続部に塩水噴霧試験を９６時間行った。試験後に、樹脂皮膜を剥がし、目視にて、電気接続部に錆が発生しているか否かにより、判定した。
【００６９】
（ポリプロピレン樹脂に対する接着強度）
上記の電線被覆材料で用いたポリプロピレン樹脂を用い、２×２５×１００ｍｍの被着材を作製した。次いで、ＪＩＳ  Ｋ  ６８５０準拠して、引張速度１ｍｍ／ｍｉｎで、引張せん断接着強度を測定した。
【００７０】
（錫メッキ材に対する接着強度）
上記の端子と同様、黄銅製母材に錫メッキが施された被着材（２×２５×１００ｍｍ）を作製した。次いで、ＪＩＳ  Ｋ  ６８５０準拠して、引張速度１ｍｍ／ｍｉｎで、引張せん断接着強度を測定した。
【００７１】
（伸び）
ＪＩＳ  Ｋ  ６２５１に準拠して、６号ダンベルの引張試験（２０ｍｍ／ｍｉｎ）により測定した。常温下（２３℃）、および低温環境下（−５℃）で、測定した。
【００７２】
【表１】
2012113963.tif 000003
【００７３】
比較例１では、電線被覆材に対する接着強度が低いため、屈曲試験により樹脂皮膜の剥離が生じた。そのため、防食試験では、電気接続部の腐食が確認された。比較例２では、伸びが小さいため、屈曲試験により樹脂皮膜に亀裂が生じた。そのため、防食試験では、電気接続部の腐食が確認された。
【００７４】
これに対し、実施例によれば、屈曲試験で樹脂皮膜の亀裂、剥離は確認されず、また、防食試験においても、腐食は確認されなかった。
【００７５】
また、実施例および比較例から、ポリアミド樹脂の配合量が６０質量％以上であれば、屈曲による亀裂の発生を防ぐことができ、ポリオレフィン樹脂の配合量が１０質量％以上であれば、屈曲による剥離を防ぐことができることが確認できた。そして、樹脂皮膜の亀裂および剥離が発生しないこれらの配合比の範囲において、防食性能を十分に発揮することが確認できた。
【００７６】
以上、本発明の実施の形態について詳細に説明したが、本発明は上記実施の形態に何ら限定されるものではなく、本発明の要旨を逸脱しない範囲で種々の改変が可能である。
【００７７】
例えば、図４に示すように、先端側導体１８ａよりも先端側の端子基部１４ｂからワイヤバレル１４ｃまで本組成物を塗工して第１の樹脂皮膜１６ａにより先端側導体１８ａを覆うとともに、ワイヤバレル１４ｃから後端側導体１８ｂよりも後端側の絶縁体２２まで本組成物を塗工して第２の樹脂皮膜１６ｂにより後端側導体１８ｂを覆うようにしても良い。
【００７８】
また、樹脂組成物を塗工して形成した樹脂被膜１６の外周に、熱収縮チューブなどの樹脂製チューブを被せることもできる。この場合、柔軟な樹脂製チューブにより樹脂被膜１６が覆われることとなるため、樹脂製チューブの下地の樹脂被膜１６が形成されている部分で端子付き電線１０が屈曲され、樹脂被膜１６に微細な亀裂が発生したとしても、亀裂部分に水が侵入するのを防いで、防食できる。
【００７９】
また、上記実施形態の端子付き電線１０は、角筒状の端子接続部１４ａを有する端子１４（メス型端子）を備えているが、タブ状の端子接続部を有する端子（オス型端子）であっても良い。また、端子付き電線１０の端子１４は、ワイヤバレル１４ｃとインシュレーションバレル１４ｄの両方を備えるものであるが、ワイヤバレル１４ｃのみを備えたものであっても良い。
【００８０】
端子付き電線１０の端子１４は、電線端末に圧着するいわゆる圧着端子であるが、電線導体１２と端子１４との接続方法としては、バレルによる圧着に限られず、圧接抵抗溶接、超音波溶接、ハンダ付け等の方法であっても良い。
【００８１】
電線１２中には、電線導体１８とともに、電線を補強する補強線（テンションメンバ）が含まれていても良い。補強線は、電線導体１８とともに、絶縁体２２の内側に配置されることが好ましい。補強線は、複数本の金属素線２０で囲まれるように撚線の中心に配置されていても良いし、撚線の外側に均等配置されていても良い。
【００８２】
補強線は、金属線であっても良いし、有機繊維などの非金属線であっても良い。金属線の材料としては、銅合金、チタン、タングステン、ステンレスなどを例示することができる。有機繊維の材料としては、アラミド繊維などを挙げることができる。
【００８３】
なお、電気接続に影響を与えないのであれば、ワイヤバレル１４ｃおよびインシュレーションバレル１４ｄの裏面側にも樹脂皮膜１６を形成しても良い。
【図１】
2012113963.tif 000004
【図２】
2012113963.tif 000005
【図３】
2012113963.tif 000006
【図４】
2012113963.tif 000007